(57)【要約】【課題】本発明は、タッチスクリーンモジュール及びその製造方法に関する。【解決手段】本発明は、ガラス基板と１０、ガラス基板１０上に形成される第１感光性樹脂層１１と、第１感光性樹脂層１１上に形成される第２感光性樹脂層と、を含むベゼル１２と、ガラス基板１０及びベゼル１２の上に同時に形成される透明電極２０ａと、を含む、タッチスクリーンモジュールを提供する。本発明によると、ベゼル１２に含まれた顔料粒子が露光現像後にガラス基板１０の表面に残る残渣現象を防止することができる。【選択図】図１
2014106956.tif 000002
【特許請求の範囲】
【請求項１】
ガラス基板と、
前記ガラス基板上に形成される第１感光性樹脂層と、前記第１感光性樹脂層上に形成される第２感光性樹脂層と、を含むベゼルと、
前記ガラス基板及びベゼルの上に同時に形成される透明電極と、を含む、タッチスクリーンモジュール。
【請求項２】
前記透明電極は、銀（Ａｇ）、金（Ａｕ）、銅（Ｃｕ）、アルミニウム（Ａｌ）、ＩＴＯ（Ｉｎｄｉｕｍ  Ｔｉｎ  ｏｘｉｄｅ）及び伝導性高分子からなる群から選択される一つ以上を含む、請求項１に記載のタッチスクリーンモジュール。
【請求項３】
前記銀（Ａｇ）はゼラチンを含有する銀塩である、請求項２に記載のタッチスクリーンモジュール。
【請求項４】
前記第１感光性樹脂層は、スピンコーティング法またはスリットコーティング法により形成される、請求項１に記載のタッチスクリーンモジュール。
【請求項５】
前記第２感光性樹脂層は、スピンコーティング法またはスリットコーティング法により形成される、請求項１に記載のタッチスクリーンモジュール。
【請求項６】
前記第２感光性樹脂層は顔料を含んでなる、請求項１に記載のタッチスクリーンモジュール。
【請求項７】
前記顔料は二酸化チタン（ＴｉＯ２）またはカーボンブラック（ｃａｒｂｏｎ  ｂｌａｃｋ）である、請求項６に記載のタッチスクリーンモジュール。
【請求項８】
ガラス基板を用意する段階と、
前記ガラス基板上に形成される第１感光性樹脂層と、前記第１感光性樹脂層上に形成される第２感光性樹脂層と、を含むベゼルを形成する段階と、
前記ガラス基板及びベゼルの上に同時に形成される透明電極を形成する段階と、を含む、タッチスクリーンモジュールの製造方法。
【請求項９】
前記透明電極は、銀（Ａｇ）、金（Ａｕ）、銅（Ｃｕ）、アルミニウム（Ａｌ）、ＩＴＯ（Ｉｎｄｉｕｍ  Ｔｉｎ  ｏｘｉｄｅ）及び伝導性高分子からなる群から選択される一つ以上を含む、請求項８に記載のタッチスクリーンモジュールの製造方法。
【請求項１０】
前記銀（Ａｇ）はゼラチンを含有する銀塩である、請求項９に記載のタッチスクリーンモジュールの製造方法。
【請求項１１】
前記第１感光性樹脂層は、スピンコーティング法またはスリットコーティング法により形成される、請求項８に記載のタッチスクリーンモジュールの製造方法。
【請求項１２】
前記第２感光性樹脂層は、スピンコーティング法またはスリットコーティング法により形成される、請求項８に記載のタッチスクリーンモジュールの製造方法。
【請求項１３】
前記第２感光性樹脂層は顔料を含んでなる、請求項８に記載のタッチスクリーンモジュールの製造方法。
【請求項１４】
前記顔料は二酸化チタン（ＴｉＯ２）またはカーボンブラックである、請求項１３に記載のタッチスクリーンモジュールの製造方法。
【発明の詳細な説明】
【技術分野】
【０００１】
本発明は、タッチスクリーンモジュール及びその製造方法に関する。
【背景技術】
【０００２】
電子工学技術及び情報技術の発達に伴い、業務環境を含む日常生活において電子機器が占める割合が徐々に増加しつつある。特に、電子技術が発達し続けるにつれ、最近は、小型化、薄型化の傾向にある携帯用機器にタッチスクリーンモジュール（ｔｏｕｃｈ  ｓｃｒｅｅｎ  ｍｏｄｕｌｅ、ＴＳＭ）が用いられている。
【０００３】
一般に、タッチスクリーンモジュールは、ディスプレイ装置に設けられてユーザが接触する画面上の位置を検知し、検知された接触位置に関する情報を入力情報として、ディスプレイの画面制御を含む電子機器の制御を行うための装置であって、構成が簡単でありながら誤操作が少なく、空間節約が可能であり、ＩＴ機器との連動が容易になるなど、様々な長所を有している。
【０００４】
一方、タッチスクリーンモジュールには、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁気方式（Ｅｌｅｃｔｒｏ−Ｍａｇｎｅｔｉｃ  Ｔｙｐｅ）、表面弾性波方式（ＳＡＷ  Ｔｙｐｅ）及び赤外線方式（Ｉｎｆｒａｒｅｄ  Ｔｙｐｅ）などの様々な方式が用いられているが、機能的な側面と経済的な側面を全て考慮した抵抗膜方式及び静電容量方式が広く用いられている。
【０００５】
特に、最近は、タッチスクリーンモジュールの作動方式が、抵抗膜方式から静電容量方式に急速に変化しており、タッチスクリーンモジュール方式もまたウィンドウ（ｗｉｎｄｏｗ）一体型タッチスクリーンモジュール方式に変化する傾向にある。
【０００６】
ウィンドウ一体型タッチスクリーンモジュールでは、ベゼル（ｂｅｚｅｌ）をコーティングしてからセンサ電極を被覆するが、センサ電極が非常に薄いことから、ベゼルの角部において電極が断線する不良を防止するためには、段差を減少させると共に、ベゼルの厚さを薄くしなければならない。つまり、ベゼルを薄くしてパターンを形成するために、インクが感光性を有する組成成分を含むようにする必要がある。
【０００７】
また、上記インクは、特定の色を示すために、感光性組成成分以外にも特定の顔料を使用するが、このインクをコーティングし、露光現像を行った後にも、顔料粒子がガラス基板上に残る残渣が発生することがある。このような残渣粒子は、センサ電極の形成及び作動を妨害するという問題点がある。
【先行技術文献】
【特許文献】
【０００８】
【特許文献１】韓国公開特許第２０１２ー００６６２７２号公報
【特許文献２】韓国公開特許第２０１１ー０１２５４５１号公報
【発明の開示】
【発明が解決しようとする課題】
【０００９】
本発明の目的は、ガラス基板上に特定の色のベゼル（ｂｅｚｅｌ）を形成することにあり、特に、顔料粒子の残渣を防止するために、顔料を含む感光性インクをコーティングする前に薄い感光性樹脂層を形成するタッチスクリーンモジュール及びその製造方法を提供することにある。
【課題を解決するための手段】
【００１０】
本発明の一実施形態は、ガラス基板と、上記ガラス基板上に形成される第１感光性樹脂層と、上記第１感光性樹脂層上に形成される第２感光性樹脂層と、を含むベゼルと、上記ガラス基板及びベゼルの上に同時に形成される透明電極と、を含むタッチスクリーンモジュールを提供する。
【００１１】
上記透明電極は、銀（Ａｇ）、金（Ａｕ）、銅（Ｃｕ）、アルミニウム（Ａｌ）、ＩＴＯ（Ｉｎｄｉｕｍ  Ｔｉｎ  ｏｘｉｄｅ）及び伝導性高分子からなる群から選択される一つ以上を含むことができる。
【００１２】
上記銀（Ａｇ）はゼラチンを含有する銀塩であることができる。
【００１３】
上記第１感光性樹脂層は、スピンコーティング法またはスリットコーティング法により形成することができる。
【００１４】
上記第２感光性樹脂層は、スピンコーティング法またはスリットコーティング法により形成することができる。
【００１５】
上記第２感光性樹脂層は顔料を含んでなることができる。
【００１６】
上記顔料は二酸化チタン（ＴｉＯ２）またはカーボンブラック（ｃａｒｂｏｎ  ｂｌａｃｋ）とすることができる。
【００１７】
本発明の他の実施形態は、ガラス基板を用意する段階と、上記ガラス基板上に形成される第１感光性樹脂層と上記第１感光性樹脂層上に形成される第２感光性樹脂層とを含むベゼルを形成する段階と、上記ガラス基板及びベゼルの上に同時に形成される透明電極を形成する段階と、を含むタッチスクリーンモジュールの製造方法を提供する。
【００１８】
上記透明電極は、銀（Ａｇ）、金（Ａｕ）、銅（Ｃｕ）、アルミニウム（Ａｌ）、ＩＴＯ（Ｉｎｄｉｕｍ  Ｔｉｎ  ｏｘｉｄｅ）及び伝導性高分子からなる群から選択される一つ以上を含むことができる。
【００１９】
上記銀（Ａｇ）は、ゼラチンを含有する銀塩とすることができる。
【００２０】
上記第１感光性樹脂層は、スピンコーティング法またはスリットコーティング法により形成することができる。
【００２１】
上記第２感光性樹脂層は、スピンコーティング法またはスリットコーティング法により形成することができる。
【００２２】
上記第２感光性樹脂層は顔料を含んでなることができる。
【００２３】
上記顔料は、二酸化チタン（ＴｉＯ２）またはカーボンブラックとすることができる。
【発明の効果】
【００２４】
本発明によると、露光現像の後に、ベゼルに含まれた顔料粒子がガラス基板の表面に残る残渣現象を防止することができる。
【図面の簡単な説明】
【００２５】
【図１】本発明の一実施形態によるタッチスクリーンモジュールの断面図である。
【図２】本発明の一実施形態によるガラス基板の製造工程を示した断面図である。
【図３】本発明の一実施形態によるタッチスクリーンモジュールの表面をＳＥＭ（Ｓｃａｎｎｉｎｇ  Ｅｌｅｃｔｒｏｎ  Ｍｉｃｒｏｓｃｏｐｅ、走査電子顕微鏡）で観察した結果を示した写真である。
【図４】本発明の比較例によるタッチスクリーンモジュールの表面をＳＥＭで観察した結果を示した写真である。
【発明を実施するための形態】
【００２６】
以下では、添付の図面を参照し、本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。なお、図面における要素の形状及び大きさなどはより明確な説明のために誇張されることがある。
【００２７】
一方、本実施形態では、ガラス基板が適用される例としてタッチスクリーンモジュールについて説明するが、本発明はこれに限定されず、太陽電池、ディスプレイ分野などにも本実施形態によるガラス基板が適用することができる。  
【００２８】
タッチスクリーンモジュール１００の構造
【００２９】
図１は、タッチスクリーンモジュール１００の断面図である。以下では、これを参照して、本実施形態によるタッチスクリーンモジュール１００について説明する。
【００３０】
図１に示されているように、、本実施例によるタッチスクリーンモジュール１００は、第１感光性樹脂層１１及びベゼル１２を含むガラス基板１０と、透明電極２０ａ、２０ｂと、絶縁層３０と、光学接着フィルム（ＯＣＡ；Ｏｐｔｉｃａｌｌｙ  Ｃｌｅａｒ  Ａｄｈｅｓｉｖｅ）４０と、ディスプレイ５０と、を含むことができる。上記ベゼル１２は、第２感光性樹脂層を含むことができる。
【００３１】
ガラス基板１０は、透明電極２０ａ、２０ｂが形成される空間を提供する部材である。
【００３２】
ここで、ガラス基板１０は、ガラス基板１０の他の構成を外力から十分に保護することができるように耐久性の高い物質で構成されることが好ましい。また、ディスプレイ５０からの映像をユーザにきれいに伝達できるように、透明な物質で構成されることが好ましい。
【００３３】
透明電極２０ａ、２０ｂは、ガラス基板１０に形成され、多様な電気的信号を検知する部材である。
【００３４】
ここで、ガラス基板１０がタッチスクリーンモジュール１００に用いられる場合、透明電極２０ａ、２０ｂは入力による信号を検知することができる。例えば、静電容量方式のタッチスクリーンモジュール１００において、透明電極２０ａ、２０ｂは、入力から寄生容量を測定し、静電容量の変化を検知してからそれを制御部に伝達し、制御部が押圧位置の座標を認識することで、所望の動作を具現することができる。具体的には、電圧が印加されて高周波が透明電極２０ａ、２０ｂの全面に拡散すると、入力の発生時において、透明電極２０ａ、２０ｂが電極、ガラス基板１０が誘電体として作用するようになって所定のキャパシタンス変化が発生するようになるが、制御部において変形された波形を検知して入力位置または入力の発生有無などを認識することができる。
【００３５】
光学接着フィルム４０は、絶縁層３０とディスプレイ５０との間に形成され、絶縁層３０とディスプレイ５０を接着させる部材である。
【００３６】
ガラス基板１０の製造方法
【００３７】
図２は、本発明の一実施形態によるガラス基板１０の製造工程を示した断面図である。以下では、図２を参照して本発明によるガラス基板１０の製造方法について説明する。
【００３８】
まず、図２に示されているように、ガラス基板１０を用意する。上記ガラス基板１０に、例えば、スピンコーティング法またはスリットコーティング法により第１感光性樹脂層１１を形成する。
【００３９】
次に、上記第１感光性樹脂層１１上に第２感光性樹脂層を含むベゼル１２をスピンコーティング法またはスリットコーティング法により形成することができる。
【００４０】
従来は、主にスクリーンプリンティング法が用いられていたが、この方法は、厚いベゼル１２を製造するのに用いられていた。これに対し、薄いベゼル１２を製造するためには、スピンコーティング法またはスリットコーティング法を用いることができる。
【００４１】
これにより、ガラス基板１０上に第１感光性樹脂層１１を形成し、第２感光性樹脂層を含むベゼル１２を形成した後、露光または現像を行って上記タッチスクリーンモジュール１００に含まれるガラス基板１０を用意する。
【００４２】
感光性樹脂組成物
【００４３】
上記タッチスクリーンモジュール１００において粒子とガラス基板１０の表面との相互力が強い場合には、露光または現像の後にも、粒子がガラス基板１０の表面に残る可能性が高いことから、最初から粒子の残渣を防止するためにガラス基板１０上に薄い第１感光性樹脂層１１を形成する。
【００４４】
上記感光性樹脂組成物は、（ａ）バインダー樹脂と、（ｂ）光重合性化合物と、（ｃ）光重合開始剤と、（ｄ）溶剤と、を含んでなることができる。
【００４５】
また、上記第１感光性樹脂層１１をコーティングしてから熱を加えて溶剤を除去した後、第２感光性樹脂層を含むベゼル１２を形成する。ここで、上記第２感光性樹脂層は顔料を含んでなることができる。
【００４６】
即ち、上記第２感光性樹脂層は、上記感光性樹脂組成物に分散液を撹拌してなるが、上記分散液は、（ａ）バインダー樹脂、（ｄ）溶剤、（ｅ）着色剤及び（ｆ）分散剤からなることができる。また、（ｇ）添加剤を含んでもよい。
【００４７】
（ａ）バインダー樹脂
【００４８】
上記バインダー樹脂は、当該分野において一般的に用いられるものであれば、制限なく用いられることができる。
【００４９】
上記バインダー樹脂は、本発明の溶剤に溶解されることができ、上記着色剤に対する結着樹脂の機能を果たす。また、上記バインダー樹脂は、アルカリ性現像液に溶解可能な樹脂であれば、その種類を特に制限することなく用いることができる。
【００５０】
上記バインダー樹脂としては、例えば、カルボキシル基含有単量体、及びこの単量体と共重合可能な他の単量体との共重合体などが挙げられる。
【００５１】
上記カルボキシル基含有単量体としては、例えば、不飽和モノカルボン酸や不飽和ジカルボン酸、不飽和トリカルボン酸などの分子のうち一つ以上のカルボキシル基を有する不飽和多価カルボン酸などの不飽和カルボン酸などが挙げられる。
【００５２】
上記不飽和モノカルボン酸としては、例えば、アクリル酸、メタクリル酸、クロトン酸、αークロロアクリル酸、ケイ皮酸などが挙げられる。
【００５３】
上記不飽和ジカルボン酸としては、例えば、マレイン酸、フマル酸、イタコン酸、シトラコン酸、メサコン酸などが挙げられる。
【００５４】
上記不飽和多価カルボン酸は、酸無水物であってもよく、具体的には、マレイン酸無水物、イタコン酸無水物、シトラコン酸無水物などが挙げられる。また、上記不飽和多価カルボン酸は、そのモノ（２ーメタクリロイルオキシアルキル）エステルであってもよく、例えば、こはく酸モノ（２ーアクリロイルオキシエチル）、こはく酸モノ（２ーメタクリロイルオキシエチル）、フタル酸モノ（２ーアクリロイルオキシエチル）、フタル酸モノ（２ーメタクリロイルオキシエチル）などが挙げられる。上記不飽和多価カルボン酸は、その両末端ジカルボキシ重合体のモノ（メタ）アクリレートであってもよく、例えば、ωーカルボキシポリカプロラクトンモノアクリレート、ωーカルボキシポリカプロラクトンモノメタクリレートなどが挙げられる。
【００５５】
上記カルボキシル基含有単量体は、それぞれ単独または２種以上を混合して用いることができる。
【００５６】
上記カルボキシル基含有単量体と共重合可能な他の単量体としては、例えば、スチレン、αーメチルスチレン、ｏービニルトルエン、ｍービニルトルエン、ｐービニルトルエン、ｐークロロスチレン、ｏーメトキシスチレン、ｍーメトキシスチレン、ｐーメトキシスチレン、ｏービニルベンジルメチルエーテル、ｍービニルベンジルメチルエーテル、ｐービニルベンジルメチルエーテル、ｏービニルベンジルグリシジルエーテル、ｍービニルベンジルグリシジルエーテル、ｐービニルベンジルグリシジルエーテル、インデンなどの芳香族ビニル化合物；メチルアクリレート、メチルメタクリレート、エチルアクリレート、エチルメタクリレート、ｎープロピルアクリレート、ｎープロピルメタクリレート、ｉープロピルアクリレート、ｉープロピルメタクリレート、ｎーブチルアクリレート、ｎーブチルメタクリレート、ｉーブチルアクリレート、ｉーブチルメタクリレート、ｓｅｃーブチルアクリレート、ｓｅｃーブチルメタクリレート、ｔーブチルアクリレート、ｔーブチルメタクリレート、２ーヒドロキシエチルアクリレート、２ーヒドロキシエチルメタクリレート、２ーヒドロキシプロピルアクリレート、２ーヒドロキシプロピルメタクリレート、３ーヒドロキシプロピルアクリレート、３ーヒドロキシプロピルメタクリレート、２ーヒドロキシブチルアクリレート、２ーヒドロキシブチルメタクリレート、３ーヒドロキシブチルアクリレート、３ーヒドロキシブチルメタクリレート、４ーヒドロキシブチルアクリレート、４ーヒドロキシブチルメタクリレート、アリルアクリレート、アリルメタクリレート、ベンジルアクリレート、ベンジルメタクリレート、シクロヘキシルアクリレート、シクロヘキシルメタクリレート、フェニルアクリレート、フェニルメタクリレート、２ーメトキシエチルアクリレート、２ーメトキシエチルメタクリレート、２ーフェノキシエチルアクリレート、２ーフェノキシエチルメタクリレート、メトキシジエチレングリコールアクリレート、メトキシジエチレングリコールメタクリレート、メトキシトリエチレングリコールアクリレート、メトキシトリエチレングリコールメタクリレート、メトキシプロピレングリコールアクリレート、メトキシプロピレングリコールメタクリレート、メトキシジプロピレングリコールアクリレート、メトキシジプロピレングリコールメタクリレート、イソボルニルアクリレート、イソボルニルメタクリレート、ジシクロペンタジエニルアクリレート、ジシクロペンタジエチルメタクリレート、２ーヒドロキシー３ーフェノキシプロピルアクリレート、２ーヒドロキシー３ーフェノキシプロピルメタクリレート、グリセロールモノアクリレート、グリセロールモノメタクリレートなどの不飽和カルボン酸エステル類；２ーアミノエチルアクリレート、２ーアミノエチルメタクリレート、２ージメチルアミノエチルアクリレート、２ージメチルアミノエチルメタクリレート、２ーアミノプロピルアクリレート、２ーアミノプロピルメタクリレート、２ージメチルアミノプロピルアクリレート、２ージメチルアミノプロピルメタクリレート、３ーアミノプロピルアクリレート、３ーアミノプロピルメタクリレート、３ージメチルアミノプロピルアクリレート、３ー���メチルアミノプロピルメタクリレートなどの不飽和カルボン酸アミノアルキルエステル類；グリシジルアクリレート、グリシジルメタクリレートなどの不飽和カルボン酸グリシジルエステル類；酢酸ビニル、プロピオン酸ビニル、酪酸ビニル、安息香酸ビニルなどのカルボン酸ビニルエステル類；ビニルメチルエーテル、ビニルエチルエーテル、アリルグリシジルエーテルなどの不飽和エーテル類；アクリロニトリル、メタクリロニトリル、αークロロアクリロニトリル、シアン化ビニリデンなどのシアン化ビニル化合物；アクリルアミド、メタクリルアミド、αークロロアクリルアミド、Ｎー２ーヒドロキシエチルアクリルアミド、Ｎー２ーヒドロキシエチルメタクリルアミドなどの不飽和アミド類；マレイミド、Ｎーフェニルマレイミド、Ｎーシクロヘキシルマレイミドなどの不飽和イミド類；１，３ーブタジエン、イソプレン、クロロプレンなどの脂肪族共役ジエン類；及びポリスチレン、ポリメチルアクリレート、ポリメチルメタクリレート、ポリーｎーブチルアクリレート、ポリーｎーブチルメタクリレート、ポリシロキサンの重合体分子鎖の末端にモノアクリロイル基またはモノメタクリロイル基を有するマクロ単量体類などが挙げられる。これらの単量体はそれぞれ単独または２種以上を混合して用いることができる。
【００５７】
上記バインダー樹脂がカルボキシル基含有単量体及びこの単量体と共重合可能な他の単量体との共重合体である場合、上記カルボキシル基含有単量体から誘導される構成単位の含量割合は、上記共重合体を構成する構成単位の総含量に対して１０〜５０質量％であることができる。上記カルボキシル基含有単量体から誘導される構成単位の含量割合が上記の基準で１０〜５０質量％であると、現像液に対する溶解性が良好であり、現像時においてパターンが正確に形成されるために好ましい。また、酸価は、７０ｍｇＫＯＨ／ｇ〜１２０ｍｇＫＯＨ／ｇの範囲内であることが好ましい。
【００５８】
上記バインダー樹脂としては、例えば、（メタ）アクリル酸／メチル（メタ）アクリレート共重合体、（メタ）アクリル酸／ベンジル（メタ）アクリレート共重合体、（メタ）アクリル酸／２ーヒドロキシエチル（メタ）アクリレート／ベンジル（メタ）アクリレート共重合体、（メタ）アクリル酸／メチル（メタ）アクリレート／ポリスチレンマクロ単量体共重合体、（メタ）アクリル酸／メチル（メタ）アクリレート／ポリメチル（メタ）アクリレートマクロ単量体共重合体、（メタ）アクリル酸／ベンジル（メタ）アクリレート／ポリスチレンマクロ単量体共重合体、（メタ）アクリル酸／ベンジル（メタ）アクリレート／ポリメチル（メタ）アクリレートマクロ単量体共重合体、（メタ）アクリル酸／２ーヒドロキシエチル（メタ）アクリレート／ベンジル（メタ）アクリレート／ポリスチレンマクロ単量体共重合体、（メタ）アクリル酸／２ーヒドロキシエチル（メタ）アクリレート／ベンジル（メタ）アクリレート／ポリメチル（メタ）アクリレートマクロ単量体共重合体、（メタ）アクリル酸／スチレン／ベンジル（メタ）アクリレート／Ｎーフェニルマレイミド共重合体、（メタ）アクリル酸／こはく酸モノ（２ーアクリロイルオキシ）／スチレン／ベンジル（メタ）アクリレート／Ｎーフェニルマレイミド共重合体、（メタ）アクリル酸／こはく酸モノ（２ーアクリロイルオキシエチル）／スチレン／アリル（メタ）アクリレート／Ｎーフェニルマレイミド共重合体、（メタ）アクリル酸／ベンジル（メタ）アクリレート／Ｎーフェニルマレイミド／スチレン／グリセロールモノ（メタ）アクリレート共重合体などが挙げられる。
【００５９】
このうち、（メタ）アクリル酸／ベンジル（メタ）アクリレート共重合体、（メタ）アクリル酸／ベンジル（メタ）アクリレート／スチレン共重合体、（メタ）アクリル酸／メチル（メタ）アクリレート共重合体、（メタ）アクリル酸／メチル（メタ）アクリレート／スチレン共重合体を用いることが好ましい。
【００６０】
上記バインダー樹脂は特に制限されず、そのポリスチレン換算の重量平均分子量が３，０００〜１００，０００の範囲内とすることができる。バインダー樹脂の重量平均分子量が３，０００〜１００，０００の範囲内であれば、着色剤分散が容易になり、粘度が低く、保存安定性に優れる。
【００６１】
上記バインダー樹脂の含量は、着色剤分散組成物における固形分に対し、質量分率で３〜８０質量％の範囲内とすることができる。上記バインダー樹脂の含量が上記の基準で３〜８０質量％であれば、着色剤の分散が容易になり、保存安定性に優れる。
【００６２】
（ｂ）光重合性化合物
【００６３】
光重合性化合物は、光及び光重合開始剤の作用により重合することができる化合物であり、単官能単量体、２官能単量体、その他の多官能単量体などを用いることができる。
【００６４】
上記単官能単量体の具体的な例としては、ノニルフェニルカルビトールアクリレート、２ーヒドロキシー３ーフェノキシプロピルアクリレート、２ーエチルヘキシルカルビトールアクリレート、２ーヒドロキシエチルアクリレート、Ｎービニルピロリドンなどが挙げられる。
【００６５】
上記２官能単量体の具体的な例としては、１，６ーヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイルオキシエチル）エーテル、３ーメチルペンタンジオールジ（メタ）アクリレートなどが挙げられる。
【００６６】
上記３官能以上の多官能光重合性化合物の具体的な例としては、トリメチロールプロパントリ（メタ）アクリレート、エトキシ化トリメチロールプロパントリ（メタ）アクリレート、プロポキシ化トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、エトキシ化ジペンタエリスリトールヘキサ（メタ）アクリレート、プロポキシ化ジペンタエリスリトールヘキサ（メタ）アクリレート、ジペンタエリスリトールヘキサ（メタ）アクリレートなどがある。
【００６７】
上記挙げられた光重合性化合物の中でも、３官能以上の（メタ）アクリル酸エステル及びウレタン（メタ）アクリレートが重合性に優れており、強度を向上させることができる点において特に好ましい。
【００６８】
上記挙げられた光重合性化合物は、それぞれ単独または二つ以上を組み合わせて用いることができる。
【００６９】
（ｃ）光重合開始剤
【００７０】
光重合開始剤は、トリアジン系化合物、アセトフェノン系化合物、非イミダゾール系化合物及びオキシム化合物からなる群から選択される１種以上を用いることができる。
【００７１】
上記トリアジン系化合物としては、具体的に、２，４ービス（トリクロロメチル）ー６ー（４ーメトキシフェニル）ー１，３，５ートリアジン、２，４ービス（トリクロロメチル）ー６ー（４ーメトキシナプチル）ー１，３，５ートリアジン、２，４ービス（トリクロロメチル）ー６ーピペロニルー１，３，５ートリアジン、２，４ービス（トリクロロメチル）ー６ー（４ーメトキシスチリル）ー１，３，５ートリアジン、２，４ービス（トリクロロメチル）ー６ー[２ー（５ーメチルフランー２ーイル）エテニル]ー１，３，５ートリアジン、２，４ービス（トリクロロメチル）ー６ー[２ー（フランー２ーイル）エテニル]ー１，３，５ートリアジン、２，４ービス（トリクロロメチル）ー６ー[２ー（４ージエチルアミノー２ーメチルフェニル）エテニル]ー１，３，５ートリアジン、２，４ービス（トリクロロメチル）ー６ー[２ー（３，４ージメトキシフェニル）エテニル]ー１，３，５ートリアジンなどが挙げられる。
【００７２】
上記アセトフェノン系化合物としては、具体的に、ジエトキシアセトフェノン、２ーヒドロキシー２ーメチルー１ーフェニルプロパンー１ーオン、ベンジルジメチルケタル、２ーヒドロキシー１ー[４ー（２ーヒドロキシエトキシ）フェニル]ー２ーメチルプロパンー１ーオン、１ーヒドロキシシクロヘキシルフェニルケトン、２ーメチルー１ー（４ーメチルチオフェニル）ー２ーモルホリノプロパンー１ーオン、２ーベンジルー２ージメチルアミノー１ー（４ーモルホリノフェニル）ブタンー１ーオン、２ーヒドロキシー２ーメチルー１ー[４ー（１ーメチルビニル）フェニル]プロパンー１ーオン、２ー（４ーメチルベンジル）ー２ー（ジメチルアミノ）ー１ー（４ーモルホリノフェニル）ブタンー１ーオンなどが挙げられる。
【００７３】
上記非イミダゾール化合物としては、具体的に、２，２’ービス（２ークロロフェニル）ー４，４’，５，５’ーテトラフェニル非イミダゾール、２，２’ービス（２、３ージクロロフェニル）ー４，４’，５，５’ーテトラフェニル非イミダゾール、２，２’ービス（２ークロロフェニル）ー４，４’，５，５’ーテトラ（アルコキシフェニル）非イミダゾール、２，２’ービス（２ークロロフェニル）ー４，４’，５，５’ーテトラ（トリアルコキシフェニル）非イミダゾール、２，２ービス（２，６ージクロロフェニル）ー４，４’，５，５’ーテトラフェニルー１、２’ー非イミダゾールまたは４，４’，５，５’位置のフェニル基がカルボアルコキシ基で置換されているイミダゾール化合物などが挙げられる。
【００７４】
上記オキシム化合物としては、具体的に、ｏーエトキシカルボニルーαーオキシイミノー１ーフェニルプロパンー１ーオンなどが挙げられる。
【００７５】
また、本発明の効果を損傷しない程度であれば、本分野において一般的に用いられるその他の光重合開始剤などをさらに併用することができる。なお、上記光重合開始剤は、当該分野において一般的に用いられる光重合開始補助剤を組み合わせて用いることもできる。
【００７６】
（ｄ）溶剤
【００７７】
溶剤は特に制限されない。好ましくは、上記溶剤としては、エーテル類、芳香族炭化水素類、ケトン類、アルコール類、エステル類またはアミド類などを用いることができる。
【００７８】
上記溶剤は、具体的に、エチレングリコールモノメチルエーテル、エチレングリコールモノエチルエーテル、エチレングリコールモノプロピルエーテル、エチレングリコールモノブチルエーテル、ジエチレングリコールジメチルエーテル、ジエチレングリコールジエチルエーテル、ジエチレングリコールジプロピルエーテル、ジエチレングリコールジブチルエーテルなどのエーテル類；ベンゼン、トルエン、キシレン、メシチレンなどの芳香族炭化水素類；メチルエチルケトン、アセトン、メチルアミルケトン、メチルイソブチルケトン、シクロヘキサノンなどのケトン類；エタノール、プロパノール、ブタノール、ヘキサノール、シクロヘキサノール、エチレングリコール、グリセリンなどのアルコール類；３ーエトキシプロピオン酸エチル、３ーメトキシプロピオン酸メチル、メチルセロソルブアセテート、エチルセロソルブアセテート、エチルアセテート、ブチルアセテート、アミルアセテート、メチルラクテート、エチルラクテート、ブチルラクテート、３ーメトキシブチルアセテート、３ーメチルー３ーメトキシー１ーブチルアセテート、メトキシペンチルアセテート、エチレングリコールモノアセテート、エチレングリコールジアセテート、エチレングリコールモノメチルエーテルアセテート、エチレングリコールモノエチルエーテルアセテート、ジエチレングリコールモノアセテート、ジエチレングリコールジアセテート、ジエチレングリコールモノブチルエーテルアセテート、プロピレングリコールモノアセテート、プロピレングリコールジアセテート、プロピレングリコールモノメチルエーテルアセテート、プロピレングリコールモノエチルエーテルアセテート、エチレンカーボネート、プロピレンカーボネートまたはγーブチロラクトンなどのエステル類などが挙げられる。上記挙げられた溶剤のうち、塗布性及び乾燥性の面を考慮すると、好ましくは、プロピレングリコールモノメチルエーテルアセテート、プロピレングリコールモノエチルエーテルアセテート、シクロヘキサノン、エチルラクテート、ブチルラクテート、３ーエトキシプロピオン酸エチル、３ーメトキシプロピオン酸メチルなどが挙げられる。上記挙げられた溶剤は、それぞれ単独または二つ以上を組み合わせて用いることができる。
【００７９】
（ｅ）着色剤
【００８０】
上記着色剤は、白色顔料または黒色顔料とすることができる。
【００８１】
上記着色剤である白色顔料はＴｉＯ２を含むことができ、黒色顔料はカーボンブラックを含むことができる。
【００８２】
上記カーボンブラックは、特に制限されないが、例えば、黒鉛化カーボン、ファーネス（ｆｕｒｎａｃｅ）ブラック、アセチレンブラック、ケッチェンブラックなどが挙げられる。
【００８３】
上記ＴｉＯ２は、非常に安価で、高い屈折率により反射率が高いという長所を有することから、効果的な白色着色剤として用いられることができる。上記ＴｉＯ２は、ルチル構造を有することが好ましい。ルチル構造を有するＴｉＯ２は優れた白色度を有することから、好ましく用いることができる。
【００８４】
上記白色顔料であるＴｉＯ２には、必要に応じて、レジン処理や、酸性基または塩基性基が導入された顔料誘導体などを用いた表面処理、高分子化合物などによる顔料表面へのグラフト処理、硫酸微粒化法などによる微粒化処理、不純物を除去するための有機溶剤や水などによる洗浄処理、イオン交換法などによるイオン性不純物の除去処理などを行うこともできる。
【００８５】
好ましくは、上記ＴｉＯ２は、その表面にＳｉＯ２、Ａｌ２Ｏ３及び有機物からなる群から選択される少なくとも一つで処理を施したものとすることができる。このようなＴｉＯ２の表面処理は、ＴｉＯ２の光触媒活動性を低減させると共に、反射輝度の特性を向上させることができる。このとき、表面処理を施した上記ＴｉＯ２は、ＴｉＯ２コアの含量が７５〜９５質量％であることが好ましい。ＴｉＯ２コアの表面処理を上記の範囲内で施すと、白色度及び反射輝度に優れた特性を有するようになる。
【００８６】
（ｆ）分散剤
【００８７】
分散剤は、着色剤である白色顔料及び黒色顔料の脱凝集及び安定性を維持するために添加されるものである。
【００８８】
上記分散剤は、ＢＭＡ（ブチルメタアクリレート）またはＤＭＡＥＭＡ（Ｎ，Ｎージメチルアミノエチルメタアクリレート）を含むアクリレート系分散剤でとすることができる。
【００８９】
上記分散剤は、公知の樹脂タイプの顔料分散剤、特に、ポリウレタン、ポリアクリレートで代表されるポリカルボン酸エステル、不飽和ポリアミド、ポリカルボン酸、ポリカルボン酸の（部分的）アミン塩、ポリカルボン酸のアンモニウム塩、ポリカルボン酸のアルキルアミン塩、ポリシロキサン、長鎖ポリアミノアミドホスフェート塩、ヒドロキシル基ー含ポリカルボン酸のエステル及びこれらの改質生成物、またはフリー（ｆｒｅｅ）カルボキシル基を有するポリエステルとポリ（低級アルキレンイミン）の反応によって形成されたアミドまたはこれらの塩と同様な油質の分散剤；（メト）アクリル酸ースチレン共重合体、（メト）アクリル酸ー（メト）アクリレートエステル共重合体、スチレンーマレイン酸共重合体、ポリビニルアルコールまたはポリビニルピロリドンのような水溶性樹脂または水溶性重合体化合物；ポリエステル；改質ポリアクリレート；エチレンオキサイド／プロピレンオキサイドの付加生成物及びホスフェートエステルを含むことができる。
【００９０】
特に、着色剤に顔料分散剤を添加する場合において、上記顔料分散剤としては、例えば、ポリエステル系重合体分散剤、アクリル系重合体分散剤、リン酸エステル系分散剤、ポリウレタン系重合体分散剤、陽イオン系界面活性剤、陰イオン系界面活性剤、非イオン系界面活性剤などが挙げられ、これらはそれぞれ単独または２種以上を組み合わせて用いることができる。顔料分散剤の含量は、顔料及び／または染料１００重量部を基準として１〜１００重量部含有される。顔料分散剤の含量が上記範囲内であると、均一な分散状態の顔料が得られる傾向があるために好ましい。
【００９１】
（ｇ）添加剤
【００９２】
本発明の分散液には、必要に応じて、他の高分子化合物、硬化剤、界面活性剤、密着促進剤、酸化防止剤、紫外線吸収剤、凝集防止剤などの添加剤を添加してもよい。
【００９３】
上記他の高分子化合物の具体的な例としては、エポキシ樹脂、マレイミド樹脂などの硬化性樹脂、ポリビニルアルコール、ポリアクリル酸、ポリエチレングリコールモノアルキルエーテル、ポリフルオロアルキルアクリレート、ポリエステル、ポリウレタンなどの熱可塑性樹脂などが挙げられる。
【００９４】
上記硬化剤は、本発明による着色剤分散組成物を含む感光性組成物を用いて電子ペーパーの反射板に適用するにあたり、深部硬化及び機械的強度を高めるために用いられる。また、硬化剤の具体的な例としては、エポキシ化合物、多官能イソシアネート化合物、メラミン化合物、オキセタン化合物などが挙げられる。
【００９５】
上記硬化剤のうち、エポキシ化合物の具体的な例としては、ビスフェノールＡ系エポキシ樹脂、水素化ビスフェノールＡ系エポキシ樹脂、ビスフェノールＦ系エポキシ樹脂、水素化ビスフェノールＦ系エポキシ樹脂、ノボラック型エポキシ樹脂、その他の芳香族系エポキシ樹脂、脂環族系エポキシ樹脂、グリシジルエステル系樹脂、グリシジルアミン系樹脂、またはこのようなエポキシ樹脂のブロム化誘導体、エポキシ樹脂及びそのブロム化誘導体以外の脂肪族、脂環族または芳香族エポキシ化合物、ブタジエン（共）重合体エポキシ化物、イソプレン（共）重合体エポキシ化物、グリシジル（メタ）アクリレート（共）重合体、トリグリシジルイソシアヌレートなどが挙げられる。
【００９６】
上記硬化剤のうち、オキセタン化合物の具体的な例としては、カルボネートビスオキセタン、キシレンビスオキセタン、アジペートビスオキセタン、テレフタレートビスオキセタン、シクロヘキサンジカルボン酸ビスオキセタンなどが挙げられる。
【００９７】
上記硬化剤は、硬化剤と共に、エポキシ化合物のエポキシ基、オキセタン化合物のオキセタン骨格を開環重合することが可能な硬化補助化合物を併用することができる。上記硬化補助化合物としては、例えば、多価カルボン酸類、多価カルボン酸無数物類、酸発生剤などが挙げられる。上記で挙げられた硬化剤は、単独または２種以上を混合して用いることができる。
【００９８】
上記界面活性剤としては、フッ素系界面活性剤またはシリコーン系界面活性剤などが好ましく用いられる。
【００９９】
上記密着促進剤の具体的な例としては、ビニルトリメトキシシラン、ビニルトリエトキシシラン、ビニルトリス（２ーメトキシエトキシ）シラン、Ｎー（２ーアミノエチル）ー３ーアミノプロピルメチルジメトキシシラン、Ｎー（２ーアミノエチル）ー３ーアミノプロピルトリメトキシシラン、３ーアミノプロピルトリエトキシシラン、３ーグリシドキシプロピルトリメトキシシラン、３ーグリシドキシプロピルメチルジメトキシシラン、２ー（３，４ーエポキシシクロヘキシル）エチルトリメトキシシラン、３ークロロプロピルメチルジメトキシシラン、３ークロロプロピルトリメトキシシラン、３ーメタクリルオキシプロピルトリメトキシシラン、３ーメルカプトプロピルトリメトキシシラン、３ーイソシアネートプロピルトリメトキシシラン、３ーイソシアネートプロピルトリエトキシシランなどが挙げられる。
【０１００】
上記酸化防止剤の具体的な例としては、２，２’ーチオビス（４ーメチルー６ーｔーブチルフェノール）、２，６ージーｔーブチルー４ーメチルフェノールなどが挙げられる。
【０１０１】
上記紫外線吸収剤の具体的な例としては、２ー（３ーｔｅｒｔーブチルー２ーヒドロキシー５ーメチルフェニル）ー５ークロロベンゾトリアゾール、アルコキシベンゾフェノンなどが挙げられる。
【０１０２】
上記凝集防止剤の具体的な例としては、ポリアクリル酸ナトリウムなどが挙げられる。
【０１０３】
以下では、本発明の理解を助けるために好ましい実施例を提示するが、下記実施例は本発明を例示するものに過ぎず、本発明の範疇及び技術思想の範囲内で多様な変更及び修正が可能であることは当業者にとって明らかであり、このような変形及び修正が添付の特許請求の範囲に属することも当然である。
【０１０４】
＜実施例＞
【０１０５】
感光性樹脂組成物は、アルカリ水溶性バインダー樹脂（ＳＵＮ３００４、美源商事製）５０ｇ、ジペンタエリスリトールヘキサアクリレート（Ｄｉｐｅｎｔａｅｒｙｔｈｒｉｔｏｌ  Ｈｅｘａａｃｒｙｌａｔｅ）（ＤＰＨＡ、美源スペシャリティケミカル社製）４０ｇ、光開始剤（Ｉｒｇａｃｕｒｅ  ８１９）（Ｃｉｂａ）５ｇ、光開始剤（Ｉｒｇａｃｕｒｅ  １８４）（Ｃｉｂａ）５ｇ、ＰＧＭＥＡ  ３００ｇを混合して製造した。この感光性樹脂組成物をガラス基板上にスピンコーティング（１０００ｒｐｍ、３０秒）して第１感光性樹脂層を形成した。上記第１感光性樹脂層を１００℃において５分間加熱して溶剤を除去した。
【０１０６】
ＴｉＯ２感光性樹脂組成物を製造するために、まず、ＴｉＯ２に対して２％の分散剤ＢＹＫ１８０と２％のバインダー樹脂をプロピレングリコールモノメチルエーテルアセテート（Ｐｒｏｐｙｌｅｎｅ  Ｇｌｙｃｏｌ  Ｍｏｎｏｍｅｔｈｙｌｅｔｈｙｌｅｔｈｅｒ  Ａｃｅｔａｔｅ、ＰＧＭＥＡ）に溶解した後、６０％になるようにＴｉＯ２を添加してから１時間ビーズミル（ｂｅａｄｓ  ｍｉｌｌ）を用いて分散した。この分散液を上記感光性樹脂組成物と混合してＴｉＯ２感光性樹脂組成物を製造した。この組成物においては、ＴｉＯ２が４５％、組成物の感光性樹脂組成成分が１５％、ＰＧＭＥＡが残りを占めている。この組成物を上記第１感光性樹脂層上にスピンコーティング（７００ｒｐｍ、３０秒）して白色層を形成した。その後１００℃において５分間加熱して溶剤を除去した。
【０１０７】
上記第１感光性樹脂層上にフォトマスクを載せて紫外線を照射した。このとき、紫外線光源としてはｇ、ｈ、ｉ線を全て含む１ＫＷの高圧水銀などを用いて１５０ｍＪ／ｃｍ２の照度で照射した。現像機を用いて現像温度２５℃、現像時間６０秒、洗浄時間６０秒及びスピン乾燥（ｓｐｉｎーｄｒｙ）を２５秒行って現像した。このとき、現像液としては１重量％濃度の水酸化カリウム水溶液を使用した。
【０１０８】
＜比較例＞
【０１０９】
上記実施例１における第１感光性樹脂層の形成を除いては同様に行った。
【０１１０】
上記実施例及び比較例によって製造されたガラス基板の現像後に表面をＳＥＭを用いて観察した結果を図３及び図４に示した。図３から分かるように、第１感光性樹脂層を適用した場合にはＴｉＯ２残渣が観察されなかったが、図４から分かるように、第１感光性樹脂層を適用していない場合には表面に残っている粒子が観察された。
【０１１１】
以上、本発明の実施形態について詳細に説明したが、本発明の権利範囲はこれに限定されず、特許請求の範囲に記載された本発明の技術的思想から外れない範囲内で多様な修正及び変形が可能であることは、当技術分野の通常の知識を有するものには明らかである。
【符号の説明】
【０１１２】
１０  ガラス基板
１１  第１感光性樹脂層
１２  ベゼル
２０ａ、２０ｂ  透明電極
３０  絶縁層
４０  光学接着フィルム
５０  ディスプレイ
【図１】
2014106956.tif 000003
【図２】
2014106956.tif 000004
【図３】
2014106956.tif 000005
【図４】
2014106956.tif 000006